СПОСОБ ИЗГОТОВЛЕНИЯ РАСПАДАЮЩЕГОСЯ В ВОДЕ БУМАЖНОГО ЛИСТА, ПРИМЕНЕНИЕ ТАКОГО БУМАЖНОГО ЛИСТА ДЛЯ ИЗГОТОВЛЕНИЯ СЕРДЕЧНИКА, ЯВЛЯЮЩЕГОСЯ ОПОРНЫМ ЭЛЕМЕНТОМ ДЛЯ РУЛОНА, РАСПАДАЮЩИЙСЯ В ВОДЕ БУМАЖНЫЙ ЛИСТ И СЕРДЕЧНИК, ИЗГОТОВЛЕННЫЙ ИЗ ТАКОГО БУМАЖНОГО ЛИСТА

1. Способ изготовления распадающегося в воде бумажного листа, включающий следующие стадии: обеспечение наличия по меньшей мере одной ленты из растворимого в воде связующего материала в виде сухой пленки (F), обеспечение наличия по меньшей мере двух лент (В1, В2), каждая из которых выполнена по меньшей мере из одного слоя из целлюлозных волокон, размещение упомянутой ленты из растворимого в воде связующего материала между упомянутыми двумя лентами из целлюлозных волокон, увлажнение (7, 7', 8, 10, 10'), соединение (3, 5) и сжатие упомянутых трех лент, высушивание полученной составной ленты.
2. Способ по п.1, при котором осуществляют соединение по меньшей мере двух лент из растворимого в воде связующего материала с по меньшей мере тремя лентами из целлюлозных волокон, при этом каждую ленту из связующего материала размещают между лентами из целлюлозных волокон.
3. Способ по п.1, включающий по меньшей мере одну стадию, при которой ленту из растворимого в воде связующего материала (F, F1, F2) размещают на ленте из целлюлозных волокон (В1, В2, В3) и упомянутую ленту из растворимого в воде связующего материала перед наложением на нее ленты из целлюлозных волокон увлажняют (7, 7', 8, 10, 10').
4. Способ по п.1, при котором составные ленты из целлюлозных волокон содержат от двух до 24 слоев из целлюлозных волокон, предпочтительно от двух до 10 слоев из целлюлозных волокон.
5. Способ по п.4, при котором растворимый в воде связующий материал вносят в таком количестве, что в сухом состоянии его содержание в составе готового листа составляет от 20% до 70% от массы листа, предпочтительно - от 25% до 50% от массы листа.
6. Способ по п.1, при котором в качестве растворимого в воде связующего материала используют крахмал и/или поливиниловый спирт.
2
2
7. Способ по п.1, при котором грамматура готового листа составляет от 80 г/м до 400 г/м.
8. Способ по п.1, при котором до сушки или после сушки лист подвергают каландрированию с целью получения листа толщиной от 0,3 мм до 1,2 мм.
9. Применение готового листа, полученного способом по любому из пп.1-8, для изготовления сердечника, являющегося опорным элементом для рулона, путем наматывания одной или большего количества полосок, полученных из упомянутого листа, вокруг цилиндрической формы-сердечника по винтовой линии.
2
2
10. Сердечник для рулонов, выполненный из намотанной по винтовой линии одной или большего количества полосок, полученных из распадающегося в воде листа, полученного способом по любому из пп.1-8, грамматура которого составляет от 80 г/м до 400 г/м, и в котором содержание растворимого в воде связующего материала, в качестве которого использован крахмал или поливиниловый спирт, составляет от 20% до 70%.